Высокопрочный провод и способ его изготовления

1. Высокопрочный провод с повышенной электропроводностью на основе меди, содержащий наружную оболочку из меди или сплава на основе меди и, по крайней мере, один высокопрочный продольно расположенный элемент, содержащий медную матрицу и равномерно распределенные в ней продольно ориентированные волокна из металла или сплава, не образующего с медью интерметаллических соединений, в котором толщина волокна не превышает 1000 нм, а расстояние между волокнами в поперечном сечении элемента составляет 10-1000 нм, отличающийся тем, что волокна в поперечном сечении имеют форму вытянутого, при отношении толщины овала или ленты к их выбирают в интервале 0,25-0,03, причем толщина волокна задана в интервале 5-400 нм, длина волокон превышает его толщину не менее чем в 10 раз, а направление аксиальной текстуры волокон <110> параллельно направлению аксиальной текстуры матрицы <111>.
2. Высокопрочный провод по п. 1, отличающийся тем, что ширина поперечного сечения волокна имеет отклонение от прямолинейности, по крайней мере, на величину толщины волокна.
3. Высокопрочный провод по п. 1, отличающийся тем, что волокна провода выполнены из ниобия, ванадия, тантала или железа, причем объемная доля волокон в высокопрочном продольно расположенном элементе провода составляет от 0,05 до 0,25.
4. Высокопрочный провод по п. 1 или 2, отличающийся тем, что волокна высокопрочного продольно расположенного элемента провода выполнены из ниобия, причем объемная доля ниобиевых волокон составляет от 0,1 до 0,2.
5. Высокопрочный провод по пп.1-3, отличающийся тем, что толщина оболочки из меди или сплава на основе меди к диаметру провода составляет от 0,02 до 0,15.
6. Способ получения высокопрочного провод по пп. 1-5, отличающийся тем, что он включает следующие операции:
высокопрочный элемент получают вакуумной дуговой плавкой с расходуемым электродом,
формируют композиционную заготовку путем размещения полученного слитка в цилиндрическую трубу, выполненную из меди или сплава на основе меди,
деформируют композиционную заготовку прессованием с вытяжкой более 2,
прессованный пруток деформируют волочением до конечного диаметра провода,
в процессе волочения проводят, по крайней мере, одну термообработку при температуре, превышающей температуру рекристаллизации металла или сплава, не образующего с медью интерметаллических соединений в течение времени 1-10 ч, и, по крайней мере, одну термообработку при 250-550°С в течение 0,5-5 ч.
7. Способ получения высокопрочного провода по п. 1-5, отличающийся тем, что он включает следующие операции:
высокопрочный элемент получают вакуумной дуговой плавкой с расходуемым электродом,
формируют композиционную заготовку путем размещения полученного слитка в цилиндрическую трубу, выполненную из меди или сплава на основе меди,
деформируют композиционную заготовку прессованием с вытяжкой более 2,
прессованный пруток деформируют волочением до конечного диаметра провода,
в процессе волочения проводят, по крайней мере, одну термообработку при 700-800°С в течение 1-5 ч, и, по крайней мере, одну термообработку при 250-550°С в течение 0,5-3 ч.